КОМПОЗИЦИИ ПОПЕРЕЧНО СШИТОЙ КРАФТ-ЦЕЛЛЮЛОЗЫ И СПОСОБ

1. Способ, включающий:
формирование целлюлозной массы из целлюлозных исходных материалов;
отбеливание целлюлозной массы;
поперечную сшивку волокон целлюлозы в целлюлозной массе в то время, как целлюлозная масса имеет консистентность равную или большую чем 12%; и
сушку целлюлозной массы после отбеливания целлюлозной массы и после поперечной сшивки волокон целлюлозы, при этом высушенная целлюлозная масса имеет вязкость получаемой в результате карбоксиметилцеллюлозы равную или большую чем 60 сантипуаз.
2. Способ по п.1, в котором поперечная сшивка волокон целлюлозы включает поперечную сшивку волокон целлюлозы в то время, как целлюлозная масса имеет консистентность равную или большую чем 15%.
3. Способ по п.1, в котором отбеливание целлюлозной массы включает отбеливание целлюлозной массы в соответствии с крафт-процессом отбеливания.
4. Способ по п.1, в котором отбеливание целлюлозной массы включает отбеливание целлюлозной массы кислородом.
5. Способ по п.1, в котором отбеливание целлюлозной массы включает отбеливание целлюлозной массы диоксидом хлора после отбеливания целлюлозной массы кислородом.
6. Способ по п.1, в котором отбеливание целлюлозной массы включает повышение степени белизны целлюлозной массы до степени белизны, равной или большей чем 75%.
7. Способ по п.1, в котором отбеливание целлюлозной массы включает уменьшение содержания лигнина целлюлозной массы до равного или меньшего чем 0,09% по отношению к массе высушенных в печи поперечно сшитых волокон целлюлозы.
8. Способ по п.1, в котором поперечная сшивка волокон целлюлозы включает повышение значения удерживания воды целлюлозной массы посредством поперечной сшивки волокон целлюлозы.
9. Способ по п.1, в котором поперечная сшивка волокон целлюлозы включает подвергание волокон целлюлозы воздействию агента для поперечной сшивки на основе простого глицидилового эфира, имеющего две или более глицидильных группы.
10. Способ по п.1, в котором поперечная сшивка волокон целлюлозы включает подвергание волокон целлюлозы воздействию агента для поперечной сшивки, который является, по меньшей мере, частично нерастворимым в воде.
11. Способ по п.10, в котором агент для поперечной сшивки имеет средневзвешенную молекулярную массу в пределах от 174 до 500.
12. Способ по п.10, в котором агент для поперечной сшивки имеет молекулярную массу на один эпоксид в пределах от 140 до 175.
13. Способ по п.10, в котором агент для поперечной сшивки содержит первую глицидильную группу, вторую глицидильную группу и либо три, либо четыре атома углерода линейной цепи между первой и второй глицидильными группами.
14. Способ по п.1, дополнительно включающий перемешивание целлюлозной массы с целлюлозной массой растворимого сорта, имеющей содержание целлюлозы больше чем 90% по отношению к массе после сушки в печи, с образованием смешанной целлюлозной массы, после поперечной сшивки волокон целлюлозы, где сушка целлюлозной массы включает сушку смешанной целлюлозной массы.
15. Способ по п.1, дополнительно включающий:
промывку целлюлозной массы после поперечной сшивки волокон целлюлозы и перед сушкой целлюлозной массы с водой при температуре в пределах от 30°C до 80°C.
16. Способ по п.15, где промывка целлюлозной массы дополнительно включает высокоэнергетичекое диспергирование волокон целлюлозы.
17. Способ по п.15, в котором:
целлюлозная масса после поперечной сшивки волокон целлюлозы и перед промывкой целлюлозной массы имеет содержание адсорбированных органических соединений галогенов (AOX), и
промывка целлюлозной массы уменьшает содержание AOX целлюлозной массы.
18. Способ по п.17, в котором промывка целлюлозной массы уменьшает содержание AOX целлюлозной массы, по меньшей мере, на 90%.
19. Способ, включающий:
получение водной суспензии целлюлозной массы, где целлюлозная масса содержит волокна химически полученной древесной целлюлозной массы, которые предварительно отбеливают и сушат;
поперечную сшивку волокон химически полученной древесной целлюлозной массы с помощью агента для поперечной сшивки на основе простого глицидилового эфира, имеющего две или более глицидальных группы, где в ходе поперечной сшивки, водная суспензия целлюлозной массы имеет консистентность, равную или большую чем 12%; и
сушку целлюлозной массы после поперечной сшивки волокон химически полученной древесной целлюлозной массы.
20. Способ по п.19, дополнительно включающий
промывку целлюлозной массы после поперечной сшивки волокон химически полученной древесной целлюлозной массы и перед сушкой целлюлозной массы водой при температуре в пределах между 30°C и 80°C.
21. Способ по п.20, в котором промывка целлюлозной массы дополнительно включает высокоэнергетическое диспергирование волокон древесной целлюлозной массы.
22. Способ по п.20, в котором:
целлюлозная масса после поперечной сшивки волокон химически полученной древесной целлюлозной массы и перед промывкой целлюлозной массы, имеет некоторое содержание AOX, и
промывка целлюлозной массы уменьшает содержание AOX целлюлозной массы.
23. Способ по п.22, в котором содержание AOX целлюлозной массы уменьшается, по меньшей мере, на 90%.
24. Способ по п.19, в котором поперечная сшивка волокон химически полученной древесной целлюлозной массы осуществляет поперечную сшивку волокон химически полученной древесной целлюлозной массы в то время, как целлюлозная масс имеет консистентность, равную или большую чем 15%.
25. Способ по п.19, в котором поперечная сшивка волокон химически полученной древесной целлюлозной массы включает повышение значения удерживания воды у целлюлозной массы посредством поперечной сшивки волокон химически полученной древесной целлюлозной массы.
26. Способ по п.19, в котором агент для поперечной сшивки на основе простого глицидилового эфира, имеющий две или более глицидальных групп, имеет первую глицидальную группу и вторую глицидальную группу, и либо три, либо четыре атома углерода линейной цепи между первой и второй глицидальными группами.
27. Способ по п.19, в котором агент для поперечной сшивки на основе простого глицидилового эфира имеет средневзвешенную молекулярную массу в пределах от 174 до 500.
28. Способ по п.19, в котором простой глицидалевый эфир представляет собой полиэпоксид с молекулярной массой на один эпоксид в пределах от 140 до 175.
29. Целлюлозная масса, содержащая:
поперечно сшитые волокна целлюлозы,
где целлюлозная масса имеет:
вязкость получаемой в результате карбоксиметилцеллюлозы, равную или большую чем 60 сантипуаз,
степень белизны, равную или большую чем 75%, и
значение удерживания воды, равное или большее чем 1,1 г/г.
30. Целлюлозная масса по п.29, где целлюлозная масса представляет собой крафт-целлюлозу.
31. Целлюлозная масса по п.29, где целлюлозная масса отбеливается.
32. Целлюлозная масса по п.29, где целлюлозная масса является, по меньшей мере, частично нерастворимой в медь-этилендиаминовом комплексе.
33. Целлюлозная масса по п.29, дополнительно содержащая 0,09% или меньше лигнина по отношению к массе после сушки в печи поперечно сшитых волокон целлюлозы.
34. Целлюлозная масса по п.29, дополнительно содержащая 10% или больше гемицеллюлозы по отношению к массе после сушки в печи поперечно сшитых волокон целлюлозы.
35. Целлюлозная масса по п.29, имеющая вязкость получаемой в результате карбоксиметилцеллюлозы, равную или большую чем 90 сантипуаз.
36. Целлюлозная масса по п.29, имеющая окраску полученной в результате карбоксиметилцеллюлозы, равную или меньшую чем 5.
37. Целлюлозная масса по п.29, имеющая мутность получаемой в результате карбоксиметилцеллюлозы, равную или меньшую чем 25 ntu.
38. Целлюлозная масса по п.29, имеющая значение удерживания воды равное или меньшее чем 1,4 г/г.
39. Целлюлозная масса по п.29, имеющая значение R18, равное или большее чем 88.
40. Целлюлозная масса по п.39, имеющая значение R18, равное или меньшее чем 92.
41. Целлюлозная масса по п.29, имеющая вязкость согласно методу падающего шарика, равную или большую чем 200 сантипуаз.
42. Целлюлозная масса по п.29, не содержащая целлюлозы-II, как определено с помощью рентгеновской кристаллографии.
43. Целлюлозная масса по п.29, имеющая степень кристалличности, равную или меньшую чем 80%.
44. Целлюлозная масса по п.43, имеющая степень кристалличности, равную или меньшую чем 75%.
45. Целлюлозная масса по п.29, имеющая степень белизны, равную или большую чем 80%.
46. Целлюлозная масса по п.45, имеющая степень белизны, равную или меньшую чем 88,5%.
2
47. Целлюлозная масса по п.29, имеющая базовую массу, равную или большую чем 500 г/м.
2
48. Целлюлозная масса по п.47, имеющая базовую массу, равную или меньшую чем 1200 г/м.
3
49. Целлюлозная масса по п.29, имеющая плотность, равную или большую чем 0,20 г/см.
50. Целлюлозная масса по п.29, имеющая садкость массы, равную или большую чем 700 мл.
51. Целлюлозная масса по п.29, имеющая содержание AOX, равное или меньшее чем 200 част./млн.
52. Целлюлозная масса по п.30, имеющая содержание AOX, равное или меньшее чем 100 част./млн.
53. Целлюлозная масса по п.30, имеющая содержание AOX, равное или меньшее чем 50 част./млн.
54. Целлюлозная масса по п.30, имеющая содержание AOX, равное или меньшее чем 20 част./млн.
55. Целлюлозная масса по п.29, где поперечно сшитые волокна целлюлозы содержат поперечные сшивки, полученные с помощью агента для поперечной сшивки на основе простого глицидилового эфира, содержащего две или более глицидильных групп.
56. Целлюлозная масса по п.29, где поперечно сшитые волокна целлюлозы содержат поперечные сшивки, полученные с помощью агента для поперечной сшивки на основе простого глицидилового эфира, имеющего средневзвешенную молекулярную массу в пределах от 174 до 500.
57. Целлюлозная масса по п.29, где поперечно сшитые волокна целлюлозы содержат поперечные сшивки, полученные с помощью агента для поперечной сшивки на основе простого глицидилового эфира, имеющего массу на один эпоксид в пределах от 140 до 175.
58. Целлюлозная масса по п.29, где поперечно сшитые волокна целлюлозы содержат поперечные сшивки, полученные с помощью агента для поперечной сшивки на основе простого глицидилового эфира, имеющего первую глицидильную группу, вторую глицидильную группу, и либо три, либо четыре атома углерода линейной цепи между первой и второй глицидильными группами.
59. Целлюлозная масса по п.29, где поперечно сшитые волокна целлюлозы получают из древесины.
60. Целлюлозная масса, содержащая:
поперечно сшитые целлюлозные волокна,
где целлюлозная масса имеет:
вязкость получаемой в результате карбоксиметилцеллюлозы, равную или большую чем 60 сантипуаз,
степень белизны, равную или большую чем 75%, и
значение удерживания воды, равное или большее чем 1,0 г/г.